Brevet FR2624546A1 — publié le 19890616

VITRAGE ANTIFEU ET PROCEDE DE FABRICATION L'invention concerne un vitrage antifeu comportant au moins deux feuilles de verre maintenues à distance l'une de l'autre et entre lesquelles est placée une couche d'un gel aqueux dont la phase aqueuse comporte au moins un sel en solution et dont la phase gélifiante solide est constituée d'un polymère. Des vitrages antifeu de ce type sont connus par le brevet français FR 2 346 548. Au cours d'un incendie, ils fonctionnent de la manière suivante: la chaleur est tout d'abord absorbée par l'eau du gel aqueux. Cette chaleur sert à vaporiser l'eau. Ensuite, après vapo- risation de l'eau et combustion de la phase organique solide, le sel ccnstitue une croûte solide mousseuse. Cette croûte solide mousseuse siste, même en présence d'une très forte chaleur et constitue un :lier contre l'échauffement, celui-ci empêche par ailleurs la péné- t-ation des rayons calorifiques. Selon ces principes de base, on réali- se des vitrages antifeu qui sont pareflamme (classe G de la norme DIN 4102, 5ème partie de septembre 1977) ou coupe-feu pendant 90 minutes (classe de résistance au feu F 90 selon la DIN). Dans les vitrages antifeu connus évoqués plus haut, le poly- mère constitutif de la phase solide gélifiante est un dérivé réticulé de l'acide polyacrylique, par exemple l'amide de l'acide polyacrylique. Lors de la fabrication de vitrages antifeu à gel basés sur un gélifiant constitué de dérivés de l'acide acrylique, on utilise des mo- nomères de cet acide acrylique qui, à cause de leur caractère toxique, présentent des inconvénients. L'invention se donne comme mission de trouver comme-consti- tuant du gel, un système chimique qui remplisse toutes les exigences prévues pour un vitrage antifeu de ce type telles que, par exemple, transparence et absence de turbidité de la couche de gel, haute solubi- lité du sel, et solubilité complète du composé gélifiant dans l'eau o le sel est dissous, mais dans lequel cependant, aucune substance toxi- que ou dangereuse pour la santé n'est utilisée. Selon l'invention, cette mission sera accomplie par l'utilisation comme polymère constitutif de la phase solide gélifiante, d'un alcool polyvinylique réticulé. On a prouvé que les vitrages antifeu du type décrit ci- dessus, à base d'alcool polyvinylique réticulé en tant que phase solide, remplissent toutes les exigences imposées au produit. En particulier, les vitrages, même avec une épaisseur de gel importante, demeurent hautement transparents, clairs et incolores. On a prouvé éga- lement que ces caractéristiques n'évoluaient pas au cours du temps dans les conditions d'usage habituelles. En particulier, les gels selon l'invention sont stables jusqu'à des températures de 50 C et plus et également insensibles au froid jusqu'à - 30 C. Le comportement au feu correspond à celui des vitrages à gel habituels. Les éléments constitu- tifs de la solution gélifiables sont parfaitement inoffensifs pour la santé. De plus, à la différence des systèmes gélifiant connus, le vi- trage antifeu selon l'invention ne comporte aucun composé oxydant puis- sant tel que ceux nécessaires à la polymérisation des dérivés de l'acide acrylique, de telle sorte que les risques de corrosion du cadre métallique périphérique sont sensiblement diminués. Les vitrages conformes à l'invention peuvent être fabriqués à partir de différents produits de base. De préférence on utilise pour la phase solide du gel, des produits de base consistant en alcool polyvi- nylique avec une masse molaire moyenne comprise entre 18 000 et 224 000 grammes/mole et un taux d'hydrolyse de 75 à 100 moles pour-cent. Les alcools polyvinyliques de ce type sont solubles dans l'eau. Néanmoins, plus le taux d'hydrolyse croit plus la température à laquelle on effec- tue la dissolution doit être élevée. Par exemple, des alcools polyviny- liques avec un taux d'hydrolyse de 98 à 100 moles pour-cent nécessitent pendant la dissolution des températures supérieures à 90 C. On peut provoquer la réticulation des alcools polyvinyliques de la solution. gélifiable par l'ajout de différentes matières à la so- lution. C'est ainsi par exemple que les aldéhydes bifonctionnels conviennent pour la réaction de réticulation. C'est le cas, en parti- culier, du glutardialdéhyde, du téréphtaldialdéhyde et du glyoxal. Une exigence commune à tous ces composés est évidemment leur solubilité dans l'eau et même dans la solution comportant le sel et l'alcool poly- vinylique. La concentration de l'alcool polyvinylique et des composés à base d'aldéhyde doivent être choisis de sorte que, d'une part, le gel obtenu possède les propriétés souhaitées telles que dureté, consistance, turbidité, et retrait de polymérisation et que d'autre part, la réticu- lation ne se produise pas trop rapidement de sorte que l'on dispose de suffisamment de temps pour la fabrication et la mise en oeuvre de la solution gélifiable. Une dernière condition qui concerne les concentra- tions doit être remplie, il s'agit de celle concernant la viscosité, elle doit être suffisamment basse pour que la solution puisse remplir de manière satisfaisante les parties creuses des vitrages multiples. Pour respecter les points de vue précédents, la concentration de l'alcool polyvinylique dans la solution aqueuse doit être choisie de telle manière qu'avec un alcool polyvinylique de masse molaire moyenne d'environ 18 000 grammes/mole elle ne dépasse pas 40 % en poids. Pour une masse molaire moyenne de 224 000 grammes/mole on se limitera à un maximum de 10 % en poids. En ce qui concerne le rapport des quantités d'aldéhyde et d'alcool polyvinylique, on a également déterminé des domaines préférés. Alors que théoriquement des rapports molaires entre l'alcool polyviny- lique et le dialdéhyde de 1/1 à 1/1 000 sont possibles on a trouvé que pour des rapports supérieurs à 1/100 les gels obtenus avaient tendance à provoquer une certaine turbidité et un certain retrait trop importants. Dans la pratique, dans le cas o l'on utilise le glutardialdêhyde des rapports molaires entre l'alcool polyvinylique et le dialdéhyde de 1/1 à 1/10 se sont avérés satisfaisants, et dans le cas d'utilisation de téréphtaldialdéhyde, ceux-ci sont de 1/1 à 1/100. La réaction de réticulation peut être obtenue de manière sa- tisfaisante à condition que la valeur du pH soit comprise entre 2,5 et 5. Cela peut être obtenu en ajoutant au système des quantités adéquates d'un acide compatible avec la solution ou même en ajoutant un sel acide compatible. Il serait possible d'obtenir la réaction de réticulation même sans utiliser d'acide provoquant la catalyse, néanmoins l'utilisa- tion d'une valeur de pH adaptée permet de réduire sensiblement le temps de réaction. De même, la nature èt la quantité du sel chargé d'assurer l'essentiel de la fonction antifeu du vitrage doivent être choisies en fonction de leur compatibilité avec le reste du système chimique. Onza ainsi constaté que le chlorure de calcium et le chlorure de magnésium sont particulièrement bien adaptés alors que, par exemple, le chlorure de sodium est difficilement compatible avec la solution. Les sels de polyacides comme par exemple Na2SO4 se sont avérés incompatibles avec les alcools polyvinyliques. La fabrication de la solution gélifiable se déroule en prin- cipe de la manière suivante: on commence par dissoudre l'alcool poly- vinylique qui est introduit dans l'eau sous forme de poudre ou de granulés à la concentration voulue. La dissolution se produit à une température élevée de l'ordre de 90 C sous une agitation permanente. Après environ 40 minutes, l'alcool polyvinylique est complètement dis- sout. On ajoute alors à la solution le sel en quantité convenable et on continue d'agiter jusqu'à dissolution complète. Une autre méthode c",- siste à commencer par dissoudre le sel dans l'eau ou même à dissoud'e simultanément sel et alcool polyvinylique. Toutes ces dissolutions se produisent à températures élevées et avec agitation permanente. Enfin, juste avant le remplissage de l'espace du vitrage multiple avec la so- lution gélifiable on introduit le dialdéhyde ainsi que l'acide cataly- seur en quantités convenables dans celle-ci. Après avoir procédé à une homogénéisation soigneuse de la solution ainsi préparée on l'introduit dans l'espace compris entre les feuilles de verre. Les vitrages remplis sont alors soumis à une température de 50 à 700C à laque X mélange polymérise en des temps qui dépendent de la composition et sont compris entre 2 et 15 heures. Dans ce qui suit on présente plusieurs exemples de fabrica- tion de solutions gélifiables. On donne également les conditions de prise du gel: Exemple 1 Sans cesser d'agiter la solution on dissout 8 750 grammes d'alcool polyvinylique avec une masse molaire moyenne de 84 000 grammes/ mole et un taux d'hydrolyse de 88 moles pour-cent dans une solution comprenant 5 350 grammes de MgCl2. 6 N20 dans 8 800 grammes d'eau à C. A la solution d'alcool polyvinylique ainsi obtenue on ajoute 2 000 grammes d'une solution de glyoxial à 30 % en poids ce qui corres- pond à un rapport molaire entre l'alcool polyvinylique et le glyoxal de i à 100. On ajoute alors à cette solution de 35 % en poids d'alcool po- lyvinylique avec une concentration de 10 % de MgCl2, goutte à goc-te une solution aqueuse à 10 % en poids d'acide chlorhydrique jusqu'à ce que le pH atteigne la valeur de 2,8. Apres une homogénéisation suffi- t -te on introduit la solution dans l'espace compris entre les feuilles d'un vitrage isolant. La gélification se termine à une température de C en l'espace de deux heures. Exemple 2 On dissout 750 grammes d'alcool polyvinylique avec une masse molaire moyenne de 127 000 grammes/mole et un taux d'hydrolyse de 88 mo- les pour-cent dans une solution aqueuse constituée de 4 250 grammes de CaCl2 dans 20 000 grammes d'eau à une température de 900 C en agitant constamment. A cette solution d'alcool polyvinylique a 3 % pondéraux et de sel on ajoute 23,5 grammes d'une solution aqueuse de glutardialdé- hyde à 25 % pondéraux. Ceci correspond à un rapport molaire alcool po- lyvinylique/glutardialdéhyde de 1 à 10. Après homogénéisation complète de la solution on constate, à cause de l'hydrolyse du chlorure de cal- cium une valeur du pH de 3,8. De mime que dans l'exemple 1, on introduit la solution ainsi préparée dans l'espace d'un vitrage isolant. La géli- fication se produit en 5 heures à 50 C. Exemple 3 On dissout 1 250 grammes d'alcool polyvinylique avec une masse laire moyenne de 224 000 grammes par mole et un taux d'hydrolyse de -00 moles pour-cent dans 18 400 grammes d'eau à une température de 95 C en agitant constamment. A cette solution on ajoute 5 350 grammes de MgCl2.6H20 puis on agite le mélange à une température de g90OC jusqu'à dissolution complète du sel. A cette solution à 5 % pondéraux d'alcool olyvinylique qui comprend 10 % pondéraux de MgCI2 on ajoute 22,3 g &une solution à 25 % en poids de glutardialdéhyde. On obtient ainsi un rapport molaire entre l'alcool polyvinylique et le glutardialdéhyde de I à 10. Par suite de l'hydrolyse du sel en solution il s'établit une valeur de pH de 3,9. Les vitrages remplis comme dans les exemples 1 et 2 gélifient à une température de 50 C en 5 heures. Exemple 4 On commence par dissoudre 1 850 grammes d'alcool polyvinylique avec une masse molaire moyenne de 127 000 grammes par mole et un taux d'hydrolyse de- 88 moles pour-cent dans 18 600 grammes d'eau à une tem- pérature de 90C- en agitant constamment. En continuant d'agiter la solution, on y ajoute 4 500 grammes de CaC12. On obtient ainsi une solu- tion avec une composition pondérale de 7,5 % d'alcool polyvinylique et 18 % de CaCl2. On lui ajoute 19,7 grammes de téréphtaldialdéhyde. On obtient ainsi un rapport molaire entre l'alcool polyvinylique et le té- réphtaldialdéhyde de 1 à 10. Par suite de l'hydrolyse du sel en solu- tion on obtient un pH d'environ 3,8. Les vitrages remplis de la même manière que dans les exemples précédents gélifient en l'espace de 3 heures à une température de 70 C. Cette température est nécessitée par la faible solubilité du téréphtaldialdéhyde aux basses températures. Exemple 5 En agitant constamment, on dissout 10 000 grammes d'alcool polyvinylique avec une masse molaire moyenne de 18 000 grammes par mole et un taux d'hydrolyse de 79 moles pour-cent dans 12 200 grammes d'eau à une température de 90 C. A la solution ainsi préparée, on ajoute 1 250 grammes de CaC12 et 1 560 grammes d'une solution à 25 % de glutardial- déhyde. On continue d'agiter jusqu'à homogénéisation complète. Par sui- te de l'hydrolyse du sel, cette solution à 40 % en poids d'alcool polyvinylique et 5 % de sel, atteint un pH de 4,5. Le rapport molaire alccool polyvinylique/glutardialdéhyde est ici de 1 à 7. Cette solution sert à remplir l'espace d'un double vitrage et le système gélifie en l'espace de 15 heures à 50 . Exemple 6 On dissout 1 250 grammes d'alcool polyvinylique avec une masse molaire de 202 000 grammes/mole et un taux d'hydrolyse de 98 moles pour-cent ainsi que 10 750 grammes de MgCl2.6H20 casr 13 000 grammes d'eau à une température de 950 C en agitant constamment. On ajoute à la solution ainsi préparée 25 grammes d'une solution à 25 % en poids de glutardialdéhyde ce qui conduit à un rapport molaire alcool polyviny- lique/glutardialdéhyde de 1 à 10. La solution à 5 % d'alcool polyviny- lique et à 20 % de MgCl2 conduit par suite de l'hydrolyse, à un pH de 3,3. La gélification d'une telle solution introduite dans un double vi- trage se produit en 4 heures à 50 C. Exemple 7 En agitant constamment, on dissout 2 250 grammes d'alcool po- lyvinylique de masse molaire moyenne 224 000 grammes par mole et de taux d'hydrolyse de 100 moles pour-cent dans 20 000 grammes d'eau a une température de 98 C. On ajoute à cette solution 2 700 grammes de MgCl2.6H20 et on continue d'agiter jusqu'à dissolution complète du sel. On ajoute alors à cette solution à 9 % pondéraux d'alcool polyvinylique et 5 % de MgCl2, 8 grammes d'une solution à 25 % pondéraux de glutardialdéhyde. On obtient ainsi un rapport molaire alcool polyviny- lique glutardialdéhyde de 1 à 2. On ajoute alors goutte à goutte à cet- te solution qui contient un mélange d'alcool polyvinylique et de sel, une solution aqueuse d'acide chlorhydrique à 10 % pondéraux de telle 262454 6 sorte qu'on obtienne un pH du mélange de 3,2. Après une homogénéisation suffisante on introduit le mélange dans l'espace d'un vitrage isolant et on laisse gélifier pendant 3 heures à 50 C. Exemple 8 1 250 grammes d'alcool polyvinylique de masse molaire moyenne 127 000 grammes par mole et avec un taux d'hydrolyse de 88 moles pour- cent sont dissous dans 20 000 grammes d'eau à une température de 90 C en agitant constamment. On ajoute alors à la solution 3 750 grammes de CaC12 et on continue d'agiter jusqu'à dissolution complète du sel. On ajoute ensuite à cette solution à 5 % en poids d'alcool polyvinylique et 15 % de CaCl2, 132 grammes de téréphtaldialdéhyde à une température de 70 C. Le rapport molaire de l'alcool polyvinylique au téréphtaldial- déhyde est ainsi de 1 à 10. Par suite de l'hydrolyse du sel le pH obte- nu est de 3,8. La gélification du mélange ainsi obtenu, une fois introduit dans un double vitrage se produit en l'espace de 5 heures à C. REVENDICATI CNS 1. Vitrage antifeu comportant au moins deux feuilles de ver- re maintenues à distance l'une de l'autre et entre lesquelles se trouve un gel aqueux dont la phase aqueuse comporte au moins un sel en solu- tion et dont la phase solide gélifiante est constituée d'un polymère, caractérisé en ce que le polymère constitutif de la phase solide du gel est un alcool polyvinylique réticulé. 2. Procédé pour la fabrication d'un vitrage antifeu selon la revendication 1, dans lequel on remplit d'une solution aqueuse compre- nant un sel dissous ainsi qu'un agent gélifiant, l'espace compris entre deux feuilles de verre et limité par un cadre intercalaire périphérique, caractérisé 'en ce qu'on utilise comme agent gélifiant de l'alcool poly- vinylique avec une masse moléculaire moyenne de 18 000 à 224 000 grammes/ mole et un dialdéhyde en guise de réticulant. - 3. Procédé selon la revendication 2, caractérisé en ce qu'on utilise comme dialdéhyde destiné à provoquer la réticulation: le glutardialdéhyde, le téréphtaldialdehyde et/ou le glyoxal. 4. Procédé selon la revendication 2 ou 3, caractérisé en ce qu'on ajoute à la solution aqueuse un acide catalysant et/ou un sel acide par hydrolyse. 5. Procédé selon l'une des revendications 2 à 4, caractérisé en ce que, dans le cas d'un alcool polyvinylique d'une masse moléculai- re moyenne de 18 000 g/mole, sa concentration pondérale est comprise en- tre 3 et 40 % et dans le cas d'un alcool polyvinylique d'une masse moléculaire moyenne de 224 000 g/mole, sa concentration pondérale est comprise entre 1 et 10 %. 6. Procédé selon l'une ou plusieurs des revendications 2 à 5, caractérisé en ce que le glutardialdéhyde est ajouté en quantité telle que le rapport molaire de l'alcool polyvinylique au glutardialdéhyde soit compris entre 1/1 et 1/10 et de préférence de 1/5. 7. Procédé selon une ou plusieurs des revendications 2 à 5, caractérisé en ce que le teréphtaldialdéhyde est ajouté en quantité telle que le rapport molaire de l'alcool polyvinylique au teréphtal- dialdéhyde soit compris entre 1/1 et 1/100 et soit choisi de préférence à environ 1/10.. 8. Procédé selon l'une ou plusieurs des revendications 2 à 7, caractérisé en ce que l'on utilise comme sels solubles dans l'eau, MgCl2 ou CaCl2 soit seuls, soit en un mélange des deux.